СПОСОБ ПОЛУЧЕНИЯ ТВЕРДОГО ЭЛЕКТРОЛИТА НА ОСНОВЕ LGPS

1. Способ получения твердого электролита LGPS-типа, который включает в себя
2
2
5
2
2
5
этап приготовления раствора для приготовления гомогенного раствора путем смешивания и осуществления реакции LiS и PS в органическом растворителе таким образом, чтобы молярное отношение LiS/PS составляло от 1,0 до 1,85;
2
2
этап осаждения для образования отфильтрованного осадка путем добавления к гомогенному раствору по меньшей мере одного MS (М выбирают из группы, состоящей из Ge, Si и Sn) и LiS и затем смешивания;
этап сушки для получения предшественника путем удаления органического растворителя из отфильтрованного осадка; и
этап термообработки для получения твердого электролита LGPS-типа путем нагревания предшественника при температуре от 200 до 700°С.
2. Способ по п.1, в котором органический растворитель представляет собой по меньшей мере одно, выбранное из группы, состоящей из тетрагидрофурана, ацетонитрила, этилацетата и метилацетата.
3. Способ по п.1 или 2, в котором температура на этапе сушки составляет от 60 до 280°С.
4. Способ по любому из пп.1-3, в котором твердый электролит LGPS-типа имеет пики по меньшей мере 2Ɵ=20,18°±0,50°, 20,44°±0,50°, 26,96°±0,50° и 29,58°±0,50° дифракции рентгеновских лучей (CuKα:λ=1,5405 Å).
A
B
B
A
5. Способ по п.4, в котором, когда интенсивность дифракционного пика при 2Ɵ=29,58°±0,50° упоминается как I, и интенсивность дифракционного пика при 2Ɵ=27,33°±0,50° упоминается как I, отношение I/I составляет менее 0,50.
6. Способ по любому из пп.1-5, в котором твердый электролит LGPS-типа имеет октаэдр О, состоящий из элемента Li и элемента S, тетраэдр Т1, состоящий по меньшей мере из одного элемента, выбранного из группы, состоящей из элементов P, Ge, Si и Sn и S, и тетраэдр T2, состоящий из элемента P и элемента S, и в основном включает в себя кристаллическую структуру, в которой тетраэдр T1 и октаэдр O имеют общее ребро, и тетраэдр T2 и октаэдр O имеют общую вершину.
7. Способ по любому из пп.1-6, в котором этап термообработки проводят в атмосфере инертного газа.
-1
-1
-1
-1
8. Гомогенный раствор, который содержит соединение, состоящее из элементов Li, S и P в качестве растворенного вещества и тетрагидрофурана в качестве растворителя, и которое имеет пики по меньшей мере 313±10 см, 391±10 см, 483±10 см и 589±10 см рамановского спектра.
-1
-1
-1
-1
9. Гомогенный раствор, который содержит соединение, состоящее из элементов Li, S и P в качестве растворенного вещества и ацетонитрила в качестве растворителя, и который имеет пики по меньшей мере 313±10 см, 391±10 см, 483±10 см и 589±10 см рамановского спектра.
-1
-1
-1
-1
10. Гомогенный раствор, который содержит соединение, состоящее из элементов Li, S и P в качестве растворенного вещества и сложного эфира уксусной кислоты в качестве растворителя, и который имеет пики по меньшей мере 313±10 см, 391±10 см, 483±10 см и 589±10 см рамановского спектра.
11. Гомогенный раствор по п.10, в котором сложный эфир уксусной кислоты представляет собой этилацетат или метилацетат.